【手続補正書】
【提出日】平成18年9月8日(2006.9.8)
【手続補正１】
【補正対象書類名】特許請求の範囲
【補正対象項目名】全文
【補正方法】変更
【補正の内容】
【特許請求の範囲】
【請求項１】
６〜１５０ｇ／１０分のＭＦＲ値（ＭＦＲ（１））を有し、：
i）ａ）少なくとも０．８重量％のエチレンと、任意に１種以上のＣ4〜Ｃ10α−オレフィンとを含有し、溶融温度が１５５℃以上であり、室温におけるキシレン可溶画分の含有量が４重量％より低く、キシレンによる昇温溶出分画（ＴＲＥＦ）により２５℃から９５℃の温度範囲で回収されるポリマー画分と、室温におけるキシレン可溶画分との比の値が８より高いコポリマーまたはポリマー組成物；および
ｂ）２．５％重量より多いエチレンと、任意に１種以上のＣ4〜Ｃ10α−オレフィンとを含有し、溶融温度が１５３℃以上であり、室温におけるキシレン可溶画分の含有量が１０重量％より低く、キシレンによるＴＲＥＦにより２５℃から９５℃の温度範囲で回収されるポリマー画分と、室温におけるキシレン可溶画分との比の値が４より高いコポリマーまたはポリマー組成物
から選択される結晶性プロピレンランダムコポリマーまたは結晶性プロピレンポリマー組成物；および
ii）溶融温度が１５３℃以上であり、室温におけるキシレン可溶画分の含有量が１０重量％より低い結晶性プロピレンポリマー組成物であって、該組成物が少なくとも０．６４重量％のエチレンおよび／またはＣ4〜Ｃ10α−オレフィン繰り返し単位を含有し、かつ重量パーセントで：
I）結晶性プロピレンホモポリマー、または１．５重量％までのエチレンおよび／またはＣ4〜Ｃ10α−オレフィンを含有する結晶性プロピレンランダムコポリマー２０〜８０％；および
II）IIａ）プロピレンと、０．８〜１０重量％のエチレンとのコポリマーであるが、但
しポリマー（I）とポリマー（IIａ）との間のエチレン含有量の差が、関係す
る（コ）ポリマーの重量に対して少なくとも０．８パーセント単位であるもの
と、
IIｂ）プロピレンと、１．５〜１８重量％のＣ4〜Ｃ10α−オレフィンと、任意に
エチレンとのコポリマーであるが、但しポリマー（I）とポリマー（IIｂ）と
の間のコモノマー含有量の差が、関係する（コ）ポリマーの重量に対して少な
くとも１．５パーセント単位であるものと、
IIｃ）コポリマー（IIａ）とコポリマー（IIｂ）の混合物と
から選択される結晶性ランダムコポリマー２０〜８０％
を含むもの
から選択されるプロピレンポリマー組成物（Ａ）を含むスパンボンド不織布用の繊維。
【請求項２】
組成物（Ａ）が、溶融温度１５５℃以上であり、室温におけるキシレン可溶画分の含有量が５重量％より低く、キシレンによる分画により２５℃から９５℃の温度範囲で回収されるポリマー画分と、室温におけるキシレン可溶画分との比の値が８より高いポリマー組成物(ii)であって；該組成物(ii)が、重量パーセントで：
I）結晶性プロピレンホモポリマーおよび／または１．５重量％までのエチレンおよび／またはＣ4〜Ｃ10α−オレフィンを含有する結晶性プロピレンランダムコポリマー２０〜８０％；および
II）IIａ）プロピレンと、０．８〜５重量％のエチレンとのコポリマーであるが、但しポリマー（I）とポリマー（IIａ）との間のエチレン含有量の差が、関係する（コ）ポリマーの重量に対して、少なくとも０．８パーセント単位であるもの；および
IIｂ）プロピレンと、１．５〜１２重量％のＣ4〜Ｃ10α−オレフィンと、任意にエチレンとのコポリマーであるが、但しポリマー（I）とポリマー（IIｂ）との間のコモノマー含有量の差が、関係する（コ）ポリマーの重量に対して、少なくとも１．５パーセント単位であるもの；および
IIｃ）コポリマー（IIａ）とコポリマー（IIｂ）との混合物
から選択される結晶性ランダムコポリマー２０〜８０％
を含むものである請求項１に記載の繊維。
【請求項３】
組成物（Ａ）が、ＭＦＲ（１）のＭＦＲ（２）に対する比が１．５〜６０であるという条件の下で、０．５〜５０ｇ／１０分のＭＦＲ値（ＭＦＲ（２））を有する前駆体ポリマー（Ｂ）を化学的分解に付すことにより得ることができる請求項１または２に記載の繊維。
【請求項４】
ポリマー（I）とポリマー（IIａ）の間のエチレン含有量の差が、関係する（コ）ポリマーの重量に対して少なくとも１％単位である請求項１〜３のいずれか１つに記載の繊維。
【請求項５】
６〜１５０ｇ／１０分のＭＦＲ（１）値を有し：
i）ａ）少なくとも０．８重量％のエチレンと任意に１種以上のＣ4〜Ｃ10α−オレフィンとを含有し、溶融温度が１５５℃以上であり、室温におけるキシレン可溶画分の含有量が４重量％より低く、キシレンによるＴＲＥＦにより２５℃から９５℃の温度範囲で回収されるポリマー画分と、室温におけるキシレン可溶画分との比の値が８より高いコポリマーまたはポリマー組成物；および
ｂ）２．５より多く４．５重量％までのエチレンと、任意に１種以上のＣ4〜Ｃ10α−オレフィンを含有し、溶融温度が１５３℃以上であり、室温におけるキシレン可溶画分の含有量が１０重量％より低く、キシレンによるＴＲＥＦにより２５℃から９５℃の温度範囲で回収されるポリマー画分と、室温におけるキシレン可溶画分との比の値が４より高いコポリマーまたはポリマー組成物
から選択される、結晶性プロピレンランダムコポリマーまたは結晶性プロピレンポリマー組成物；ならびに
ii）溶融温度が１５３℃以上であり、室温におけるキシレン可溶画分の含有量が１０重量％より低い結晶性プロピレンポリマー組成物であって、該組成物が少なくとも０．６４重量％のエチレンおよび／またはＣ4〜Ｃ10α−オレフィン繰り返し単位を含有し、かつ重量パーセントで：
I）結晶性プロピレンホモポリマー、または１．５重量％までのエチレンおよび／またはＣ4〜Ｃ10α−オレフィンを含有する結晶性プロピレンランダムコポリマー２０〜８０％；および：
II）IIａ）プロピレンと、０．８から１０重量％のエチレンとのコポリマーであるが、但しポリマー（I）とポリマー（IIａ）との間のエチレン含有量の差が、関係する（コ）ポリマーの重量に対して、少なくとも０．８パーセント単位であるもの；
IIｂ）プロピレンと、１．５から１８重量％のＣ4〜Ｃ10α−オレフィンと、任意にエチレンとのコポリマーであるが、但しポリマー（I）とポリマー（IIｂ）との間のコモノマー含有量の差が、関係する（コ）ポリマーの重量に対して少なくとも１．５パーセント単位であるもの；
IIｃ）コポリマー（IIａ）とコポリマー（IIｂ）の混合物
から選択される結晶性ランダムコポリマー２０〜８０％
を含むもの
から選択されるプロピレンポリマー組成物（Ａ）が加工されることを特徴とする、請求項１〜４のいずれか１つに記載の繊維を製造するための溶融紡糸方法。
【請求項６】
６〜１５０ｇ／１０分のＭＦＲ値を有し、重量パーセントで：
I）結晶性プロピレンホモポリマー、および／または溶融温度が１５５℃以上であり、室温におけるキシレン可溶画分の含有量が４重量％より低く、キシレンによるＴＲＥＦにより２５℃から９５℃の温度範囲で回収されるポリマー画分と、室温におけるキシレン可溶画分との比の値が８より高い、１．５重量％までのエチレンおよび／またはＣ4〜Ｃ10α−オレフィンを含有する結晶性プロピレンランダムコポリマー２０〜８０％；および
II）IIａ）プロピレンと、０．８〜１０重量％のエチレンとのコポリマーであるが、但しポリマー（I）とポリマー（IIａ）との間のエチレン含有量の差が、関係する（コ）ポリ
マーの重量に対して、少なくとも０．８パーセント単位であるもの；および
IIｂ）プロピレンと、１．５〜１８重量％のＣ4〜Ｃ10α−オレフィンと、任意にエチレンとのコポリマーであるが、但しポリマー（I）とポリマー（IIｂ）との間のコモノマー含有量の差が、関係する（コ）ポリマーの重量に対して、少なくとも１．５パーセント単位であるもの；および
IIｃ）コポリマー（IIａ）とコポリマー（IIｂ）との混合物
から選択される結晶性ランダムコポリマー２０〜８０％
を含み、
ＭＦＲ（１）のＭＦＲ（２）に対する比が１．５〜６０であるという条件の下で、０．５〜５０ｇ／１０分のＭＦＲ（２）値を有する前駆体ポリマー組成物（Ｂ）を化学的分解に付すことにより得ることができる
プロピレンポリマー組成物。
【請求項７】
ａ）少なくとも０．８重量％のエチレンと、任意に１種以上のＣ4〜Ｃ10α−オレフィンとを含有し、溶融温度が１５５℃以上であり、室温におけるキシレン可溶画分の含有量が４重量％より低く、キシレンによる昇温溶出分画（ＴＲＥＦ）により２５℃から９５℃の温度範囲で回収されるポリマー画分と、室温におけるキシレン可溶画分との比の値が８より高いコポリマーまたはポリマー組成物；および
ｂ）２．５より多く４．５％重量までのエチレンと、任意に１種以上のＣ4〜Ｃ10α−オレフィンとを含有し、溶融温度が１５３℃以上であり、室温におけるキシレン可溶画分の含有量が１０重量％より低く、キシレンによるＴＲＥＦにより２５℃から９５℃の温度範囲で回収されるポリマー画分と、室温におけるキシレン可溶画分との比の値が４より高いコポリマーまたはポリマー組成物
から選択され、
ＭＦＲ（１）のＭＦＲ（２）に対する比が１．５〜６０であるという条件の下で、０．５〜５０ｇ／１０分のＭＦＲ（２）値を有する前駆体ポリマー組成物（Ｂ）を化学的分解に付すことにより得ることができる
結晶性プロピレンランダムコポリマーまたは結晶性プロピレンポリマー組成物。
【請求項８】
１）それぞれの段階において、先行する段階で形成されたポリマーと使用された触媒の存在下で操作し、分子量調節剤を０．５〜５０ｇ／１０分の前駆体組成物（Ｂ）についてのＭＦＲ（２）値を得るような量で添加する、１段以上の連続する段階におけるモノマーの重合により、前記の前駆体ポリマー組成物（Ｂ）を製造する段階；ならびに
２）段階（１）で得られる前駆体ポリマー組成物（Ｂ）を、１．５〜６０のＭＦＲ（１）のＭＦＲ（２）に対する比についての分解比率で分解処理に付す段階
を含む請求項６または７に記載のポリマー組成物の製造方法。
【請求項９】
請求項１に記載の繊維を含むスパンボンド不織布。